(57)【要約】【課題】  プリント配線基板製造、特に、スルーホールを有する銅張積層板への銅の配線パターン製造において、感光性樹脂層のラミネート時の変形を抑制し、スルーホール上でのレジスト膜破れもなく、また、十分に溶融性を示し、基板との密着性も良好となる感光性転写材料を提供することである。【解決手段】  仮支持体上に、少なくとも第１及び第２の感光性樹脂層をこの順で積層する感光性転写材料において、前記第１及び第２の感光性樹脂層は、少なくともバインダー、重合性モノマー、光重合開始剤を含み、かつ、前記第２の感光性樹脂層のバインダー中の主バインダーのガラス転移温度が前記第１の感光性樹脂層のバインダー中の主バインダーのガラス転移温度より低いことを特徴とする感光性転写材料。【選択図】  なし【特許請求の範囲】
【請求項１】
仮支持体上に、少なくとも第１及び第２の感光性樹脂層をこの順で積層する感光性転写材料において、前記第１及び第２の感光性樹脂層は、少なくともバインダー、重合性モノマー、光重合開始剤を含み、かつ、前記第２の感光性樹脂層のバインダー中の主バインダーのガラス転移温度が前記第１の感光性樹脂層のバインダー中の主バインダーのガラス転移温度より低いことを特徴とする感光性転写材料。
【請求項２】
前記第２の感光性樹脂層の主バインダーのガラス転移温度が、前記第１の感光性樹脂層の前記主バインダーのガラス転移温度より５℃以上低いことを特徴とする請求項１に記載の感光性転写材料。
【発明の詳細な説明】
【技術分野】
【０００１】
本発明は、感光性樹脂を用いて得られる感光性転写材料、更に詳しくは、プリント配線基板製造用のフォトレジストを作製するのに好適な感光性転写材料に関する。
【背景技術】
【０００２】
近年の電子工業分野等における高密度化の要求に伴い、フォトレジストに対しては更に高い解像度を有することが期待されている。プリント配線基板（金属配線基板）、平版印刷版、樹脂凸版等の製造に利用されるフォトレジスト（レジスト材料）として、感光性樹脂層を基板に転写するための感光性転写シート（感光性転写材料）が広く使用されている。例えば、プリント配線基板の作製は、金属層を有する基板の金属層の上に、感光性転写シートを、感光性樹脂層と銅等の金属層が接触するように積層し、この積層体の感光性樹脂層を支持体側からフォトマスク（例、ネガ）を介してパターン露光し、そして感光性樹脂層を金属層上に残して、積層体から支持体を剥し取り、次いで感光性樹脂層を現像してその未露光領域を除去した後、露出した金属層をエッチングして除去することにより行なわれる。
【０００３】
上記プリント配線基板作製時に、感光性樹脂層をパターン露光後現像する際、現像後銅層の上に残るべき、即ちパターン画像となるべき領域の感光性樹脂層が一部又は全部剥れることがあり、このような感光性樹脂層のパターンを有する銅層をエッチングした場合、その剥れた領域の銅層も消失することとなり、得られるプリント配線基板は断線部分を有することなる。従って、感光性シートの感光性樹脂層（感光性樹脂組成物）は、高解像度を有すると共に、金属層への密着性、樹脂層の強度を有することが望まれる。
【０００４】
プリント基板製造分野において、エッチング法やメッキ法などで銅の配線パターンはドライフイルムレジスト（ＤＦＲ）を用い、フォトリソグラフィー技術によって形成されているが、通常は仮支持体上に単層の感光層を設けた形態のドライフイルムレジスト（ＤＦＲ）が使用される。そのＤＦＲの解像度、仮支持体剥離性、密着性などの観点からその感光層を２層化して改善する方式が開示されている（例えば、特許文献１〜７等参照。）。しかし、近年、高解像化のため感光層の厚みは薄くなる必要性があり、その場合、スルーホール内の銅をエッチングされないように保護するために形成されるＤＦＲ感光層が現像やエッチング工程で膜が破れるという問題があった。この原因はスルーホールエッジ部でラミネーション時に感光層が変形し、膜べりが発生することが確認されている。そのスルーホールの保護のために流動性の異なる２層の感光層が設けられたＤＦＲが開示されている（例えば、特許文献８参照。）。しかしながら、この場合、スルーホール内には厚い感光層が埋め込まれることになり、最終段階でのレジスト剥離工程で剥離時間や、スルーホール内の除去不良などの問題があった。
【特許文献１】特開昭５６−２５７３２号公報
【特許文献２】特公昭５５−２９４１４号公報
【特許文献３】特公昭６１−５６４９８号公報
【特許文献４】特開昭５８−１１１０２７号公報
【特許文献５】特開昭５７−４２０２３号公報
【特許文献６】特開昭５９−８３１５３号公報
【特許文献７】特開昭６１−８０２３６号公報
【特許文献８】特開平８−５４７３２号公報
【発明の開示】
【発明が解決しようとする課題】
【０００５】
本発明の目的は、プリント配線基板製造、特に、スルーホールを有する銅張積層板への銅の配線パターン製造において、感光性樹脂層のラミネート時の変形を抑制し、スルーホール上でのレジスト膜破れもなく、また、十分に溶融性を示し、基板との密着性も良好となる感光性転写材料を提供することである。
【課題を解決するための手段】
【０００６】
本発明の目的は、以下の感光性転写材料によって達成される。即ち、
＜１＞  仮支持体上に、少なくとも第１及び第２の感光性樹脂層をこの順で積層する感光性転写材料において、前記第１及び第２の感光性樹脂層は、少なくともバインダー、重合性モノマー、光重合開始剤を含み、かつ、前記第２の感光性樹脂層のバインダー中の主バインダーのガラス転移温度が前記第１の感光性樹脂層のバインダー中の主バインダーのガラス転移温度より低いことを特徴とする感光性転写材料。
＜２＞  前記第２の感光性樹脂層の主バインダーのガラス転移温度が、前記第１の感光性樹脂層の前記主バインダーのガラス転移温度より５℃以上低いことを特徴とする上記＜１＞に記載の感光性転写材料。
【発明の効果】
【０００７】
本発明の感光性転写材料によれば、２層を形成する感光性樹脂層の主バインダーのガラス転移温度（Ｔｇ）に差を付けることにより、第１層の感光性樹脂層によりラミネート時の変形を抑制し、スルーホール上でのレジスト膜破れもなく、また、第２層の感光性樹脂層により、十分に溶融性を示し、基板との密着性も良好となる感光性転写材料を得ることができる。
【発明を実施するための最良の形態】
【０００８】
本発明の感光性転写材料を詳細に説明する。
本発明の感光性転写材料は、仮支持体上に、少なくとも第１及び第２の感光性樹脂層（以下、「第１層」、「第２層」とも言う。）をこの順で積層する感光性転写材料において、前記第１及び第２の感光性樹脂層は、少なくともバインダー、重合性モノマー、光重合開始剤を含み、かつ、前記第２の感光性樹脂層のバインダー中の主バインダーのガラス転移温度（以下、「Ｔｇ２」とも言う。）が前記第１の感光性樹脂層のバインダー中の主バインダーのガラス転移温度（以下、「Ｔｇ１」とも言う。）より低いことを特徴とする。更に、前記第２層の主バインダーのガラス転移温度Ｔｇ２が、前記第１層の主バインダーのガラス転移温度Ｔｇ１より５℃以上低いことが好ましい。前記「主バインダー」とは、同一感光樹脂層内に二種以上を併用した場合に、そのうちで最も多く含まれるバインダーを意味するものとする。本発明の感光性転写材料は、プリント金属配線基板の製造に特に有利に使用することができる。
【０００９】
（バインダー）
本発明の感光性転写材料における前記第１層及び第２層の各バインダーは、それぞれの層内において単独あるいは二種以上を併用した混合形態のものでもよいが、二種以上を併用した場合は、そのうちで最も多く含まれるバインダーである主バインダーは、少なくとも層内の全バインダーの５０％以上を占有するバインダーであることが好ましい。前記主バインダーは単独で用いられる場合も意味するものとする。
本発明の感光性転写材料における前記バインダーとしては、下記一般式
一般式（１）：
ＣＨ2＝Ｃ（Ｒ1）ＣＯＯＲ2      （１）
［但し、Ｒ1 は水素原子又はメチル基を表わし、そしてＲ2  は水素原子、炭素原子数１〜１２のアルキル基又はベンジル基を表わす。］で表わされる（メタ）アクリレートモノマーを単独若しくは二種以上を適宜選択し、共重合することにより得ることができる。一般式（１）で表わされるモノマーの例として、アクリル酸、メタクリル酸、メチルアクリレート、メチルメタクリレート、エチルアクリレート、エチルメタクリレート、プロピル（メタ）アクリレート、ブチル（メタ）アクリレート、ペンチル（メタ）アクリレート、ネオペンチル（メタ）アクリレート、ヘキシル（メタ）アクリレート、シクロヘキシル（メタ）アクリレート、オクチル（メタ）アクリレート、２−エチルヘキシル（メタ）アクリレート、デシル（メタ）アクリレート、ドデシル（メタ）アクリレート、ベンジル（メタ）アクリレート等を挙げることができるが、中でも、現像性、感度の観点から、メチルメタクリレート、２−エチルヘキシルアクリレート、ベンジルメタクリレート、メタクリル酸、エチルアクリレート、メチルメタクリレートが好ましく、特に、メチルメタクリレート、２−エチルヘキシルアクリレート、ベンジルメタクリレート、メタクリル酸が好ましい。
【００１０】
また、更に、前記共重合体以外に、下記のポリマーをバインダーとして含有しても良い。上記以外のバインダー用ポリマーとしては、塩素化ポリエチレン、塩素化ポリプロピレンなどの塩素化ポリオレフイン；上記以外のアクリル樹脂；上記以外のポリ（メタ）アクリル酸；（メタ）アクリル酸アルキルエステルとアクリロニトリル共重合体；塩化ビニル、塩化ビニリデン、スチレン、ブタジエン等のモノマーの少なくとも一種と前記一般式（１）との共重合体；ポリ塩化ビニル；塩化ビニルとアクリロニトリルとの共重合体；ポリ塩化ビニリデン；塩化ビニリデンとアクリロニトリルとの共重合体；酢酸ビニルと塩化ビニルとの共重合体；ポリアクリロニトリル；アクリロニトリルとスチレンとの共重合体；アクリロニトリルとブダジエン及びスチレンとの共重合体；スチレンと無水マレイン酸などの不飽和二塩基酸無水物との共重合体；ポリビニルブチラール；スチレンブダジエンゴム；塩化ゴム；環化ゴム；アセチルセルロースなどのホモポリマー又は共重合体；スチレンと（メタ）アクリル酸との共重合体などを挙げることができる。
【００１１】
本発明において前記第１及び第２の感光性樹脂層に用いられる主バインダーのガラス転移温度Ｔｇ１，Ｔｇ２において、前記Ｔｇ２がＴｇ１より低いことが特徴であり、更に、該ガラス転移温度Ｔｇ２は、該ガラス転移温度Ｔｇ１より５℃以上低いことが好ましい。中でも、基板との密着性、基板凹凸追従性の観点から、１０℃以上低いことが更に好ましく、特に、１５℃以上が好ましい。Ｔｇ２がＴｇ１より高いと、基板との密着不良となる場合がある。
【００１２】
さらに、前記ガラス転移温度Ｔｇ１は、５０〜１８０℃の範囲であることが好ましく、中でもスルーホール上でのテント性の観点から、６０〜１５０℃の範囲であることが更に好ましく、特に６５〜１４０℃の範囲であることが好ましい。
また、前記ガラス転移温度Ｔｇ２は、３０〜１７５℃の範囲であることが好ましく、中でも基板との密着性、凹凸追従性の観点から、３５〜１４０℃の範囲であることが更に好ましく、特に４０〜１３０℃の範囲であることが好ましい。
【００１３】
これにより前記例示された種々のバインダーからガラス転移温度Ｔｇを加味してそれぞれに適合した主バインダーを適宜選択して使用することができる。
【００１４】
本発明における主バインダーの重量平均分子量としては、１０００〜４０００００であることが好ましい。
【００１５】
このように前記Ｔｇ１及びＴｇ１より低いＴｇ２を示すそれぞれの主バインダーを選択して使用することにより、スルーホールを有する銅張り積層板への感光性転写材料をラミネートする際に、第１層が変形しない層となり、また、その場合に問題となる密着性については、基板上の金属層（特に、銅層）に接触する側の第２層の感光性樹脂層が大きく変形し、その溶融性により密着性が増し、現像及びエッチング工程で膜が破れるのを防ぐと共に密着性の良い感光性転写材料を得ることができる。
【００１６】
本発明における前記第１層のバインダーの添加量としては、第１層の全固形分の２０〜８０質量％が好ましく、現像性、ベタツキ（支持体との密着）の観点から、中でも２０〜７０質量％が好ましく、特に３０〜６０質量％の範囲が好ましい。２０質量％未満であると、支持体との密着が上がり、現像前の支持体の剥離が不能となる場合があり、８０質量％を超えると現像不能となる場合がある。
【００１７】
本発明における前記第２層のバインダーの添加量としては、第２層の全固形分の２０〜８０質量％が好ましく、現像性、ベタツキ（カバーフィルムとの密着）の観点の観点から、中でも、２０〜７０質量％が好ましく、特に、３０〜６０質量％の範囲が好ましい。２０質量％未満であると、カバーフィルム剥離不能となる場合があり、８０質量％を超えると現像不能となる場合がある。
【００１８】
また、前記第１層に用いられる主バインダーの含有率は、同層内に含有される全バインダーに対して、現像性の観点から、５０％以上、特に、６０％以上が好ましい。
【００１９】
また、前記第２層に用いられる主バインダーの含有率も、前記第１層の場合と同様である。
【００２０】
（重合性モノマー）
本発明における重合性モノマーとしては、重合可能な不飽和結合をそれぞれ一つ以上有する化合物を意味し、光の照射によって付加重合することのできるエチレン性不飽和二重結合含有モノマーを挙げることができる。前記エチレン性不飽和二重結合モノマーの好適な例としては、少なくとも２個のエチレン性不飽和二重結合を有する化合物（以下、「多官能性モノマー」とも言う。）がある。例えば、このような多官能性モノマーの例としては、特公昭３６−５０９３号公報、特公昭３５−１４７１９号公報、特公昭４４−２８７２７号公報等に記載される化合物を挙げることができる。上記公報に記載の化合物（（メタ）アクリル酸エステル類、（メタ）アクリルアミド類、アリル化合物、ビニルエーテル化合物、ビニルエステル類、スチレン化合物）の例として下記のものを挙げることができる。
【００２１】
アクリル酸エルテル及びメタクリル酸エステル類の例としては、多価アルコールのポリアクリレート類及びポリメタクリレート類（ここで「ポリ」とはジ（メタ）アクリレート以上を言う）を挙げることができ、その多価アルコールの例としては、ポリエチレングリコール、ポリプロピレングリコール、ポリブチレングリコール、ポリシクロヘキセンオキサイド、ポリスチレンオキサイド、ポリオキセタン、ポリテトラヒドロフラン、シクロヘキサンジオール、キシリレンジオール、ジ−（β−ヒドロキシエトキシ）ベンゼン、グリセリン、ジグリセリン、ネオペンチルグリコール、トリメチロールプロパン、トリメチロールエタン、ペンタエリスルリトール、ジペンタエリスリトール、ソルビタン、ソルビトール、ブタンジオール、プタントリオール、２−ブテン−１，４−ジオール、２−ｎ−ブチル−２−エチル−プロパンジオール、２−ブチン−１，４−ジオール、３−クロル−１，２−プロパンジオール、１，４−シクロヘキサンジメタノール、３−シクロヘキセン−１，１−ジメタノール、デカリンジオール、２，３−ジブロム−２−ブテン−１，４−ジオール、２，２−ジエチル−１，３−プロパンジオール、１，５−ジヒドロキシ−１，２，３，４−テトラヒドロナフタレン、２，５−ジメチル−２，５−ヘキサンジオール、２，２−ジメチル−１，３−プロパンジオール、２、２−ジフェニル−１，３−プロパンジオール、ドデカンジオール、メゾエリスリトール、２−エチル−１，３−ヘキサンジオール、２−エチル−２−（ヒドロキシメチル）−１，３−プロパンジオール、２−エチル−２−メチル−１，３−プロパンジオール、ヘプタンジオール、ヘキサンジオール、３−ヘキセン−２，５−ジオール、ヒドロキシベンジルアルコール、ヒドロキシエチルレゾルシノール、２−メチル−１，４−ブタンジオール、２−メチル−２，４−ペンタンジオール、ノナンジオール、オクタンジオール、ペンタンジオール、１−フェニル−１，２−エタンジオール、プロパンジオール、２，２，４，４−テトラメチル−１，３−シクロブタンジオール、２，３，５，６−テトラメチル−ｐ−キシレン−α，α’−ジオール、１，１，４，４−テトラフェニル−１，４−ブタンジオール、１，１，４，４−テトラフェニル−２−ブチン−１，４−ジオール、１，２，６−トリヒドロキシヘキサン、１，１’−ビ−２−ナフトール、ジヒドロキシナフタレン、１，１’−メチレン−ジ−２−ナフトール、１，２，４−ベンゼントリオール、ビフェノール、２，２’−ビス（４−ヒドロキシフェニル）ブタン、１，１−ビス（４−ヒドロキシフェニル）シクロヘキサン、ビス（ヒドロキシフェニル）メタン、カテコール、４−クロルレゾルシノール、３，４−ジヒドロキシハイドロシンナミックアシッド、ハイドロキノン、ヒドロキシベンジルアルコール、メチルハイドロキノン、メチレン−２，４，６−トリヒドロキシベンゾエート、フロログリシノール、ピロガロール、レゾルシノール、グルコース、α−（１−アミノエチル）−ｐ−ヒドロキシベンジルアルコール、２−アミノ−２−エチル−１，３−プロパンジオール、２−アミノ−２−メチル−１，３−プロパンジオール、３−アミノ−１，２−プロパンジオール、Ｎ−���３−アミノプロピル）−ジエタノールアミン、Ｎ，Ｎ’−ビス−（２−ヒドロキシエチル）ピペラジン、２，２−ビス（ヒドロキシメチル）−２，２’，２”−ニトリロトリエタノール、２，２−ビス（ヒドロキシメチル）プロピオニックアシッド、１，３−ビス（ヒドロキシメチル）ウレア、１，２−ビス（４−ピリジル）−１，２−エタンジオール、Ｎ−ｎ−ブチルジエタノールアミン、ジエタノールアミン、Ｎ−エチレンジエタノールアミン、３−メルカプト−１，２−プロパンジオール、３−ピペリジノ−１，２−プロパンジオール２−（２−ピリジル）−１，３−プロパンジオール、トリエタノールアミン、α−（１−アミノエチル）−ｐ−ヒドロキシベンジルアルコール、３−アミノ−４−ヒドロキシフェニルスルホンなどを挙げることができる。
【００２２】
これらのアクリル酸エステル類、及びメタクリル酸エステル類のうち、好ましい例としては、その入手の容易さから、エチレングリコールジアクリレート、ジエチレングリコールジアクリレート、トリエチレングリコールジアクリレート、テトラエチレングリコールジアクリレート、エチレングリコールジメタクリレート、ジエチレングリコールジメタクリレート、トリエチレングリコールジメタクリレート、テトラエチレングリコールジメタクリレート、ポリエチレングリコールジアクリレート、テトラプロピレングリコールジアクリレート、ドデカプロピレングリコールジアクリレート、ポリプロピレングリコールジアクリレート、トリメチロールプロパントリアクリレート、トリメチロールプロパントリメタアクリレート、ペンタエリスリトールテトラアクリレート、ペンタエリスリトールトリアクリレート、ペンタエリスルトールジアクリレート、ペンタエルスリトールジメタクリレート、ジペンタエリスリトールペンタアクリレート、グリセリントリアクリレート、ジグリセリンジメタクリレート、１，３−プロパンジオールジアクリレート、１，２，４−ブタントリオールトリメタクリレート、１，４−シクロヘキサンジオールジアクリレート、１，５−ベンタンジオールジアクリレート、ネオベンチルグリコールジアクリレート、エチレンオキサイド付加したトリメチロールプロパンのトリアクリル酸エステル等を挙げることができる。
【００２３】
アクリルアミド類及びメタクリルアミド類の例としては、メチレンビスアクリルアミド、メチレンビスメタリルアミドのほか；エチレンジアミン、ジアミノプロパン、ジアミノブタン、ペンタメチレンジアミン、ヘキサメチレン、ビス（２−アミノプロピル）アミン、ジエチレントリアミンジアミン、ヘプタメチレンジアミン、オクタメチレンジアミンおよび異種原子により中断されたポリアミン及び環を有するポリアミン（例えば、フェニレンジアミン、キシリレンジアミン、β−（４−アミノフェニル）エチルアミン、ジアミノベンゾイックアシッド、ジアミノトルエン、ジアミノアントラキノン、ジアミノフルオレンなど）等のポリアクリルアミド及びポリメタクリルアミドを挙げることができる。
【００２４】
アリル化合物の例としては、フタル酸、テレフタル酸、セバシン酸、アシビン酸、グルタール酸、マロン酸及び硝酸等のジカルボン酸のジアリルエステル；アントラキノンジスルホン酸、ベンゼンジスルホン酸、２，５−ジヒドロキシ−ｐ−ベンゼンジスルホン酸、ジヒドロキシナフタレンジスルホン酸及びナフタレンジスルホン酸などのジスルホン酸のジアリルエステル；及びジアリルアミドなどを挙げることができる。
【００２５】
ビニルエーテル化合物の例としては、前記多価アルコールのポリビニルエーテル｛例えば、エチレングリコールジビニルエーテル、１，３，５−トリ−β−ビニロキシエトキジベンゼン、１，３−ジ−β−ビニロキジエトキジベンゼン及びグリセロールトリビニルエーテル｝を挙げることができる。
【００２６】
ビニルエステル類の例としては、ジビニルサクシネート、ジビニルアジペート、ジビニルフタレート、ジビニルテレフタレート、ジビニルベンゼン−１，３−ジスルホネート及びジビニルブタン−１，４−ジスルホネート等を挙げることができる。
【００２７】
スチレン化合物の例としては、ジビニルベンゼン、ｐ−アリルスチレン及びｐ−イソプロペンスチレン等を挙げることができる。
【００２８】
上記化合物以外の化合物として、Ｎ−β−ヒドロキシエチル−β−（メタクリルアミド）エチルアクリレート、Ｎ，Ｎ−ビス（β−メタクリロキシエチル）アクリルアミド、アリルメタクリレートなどの、異なったエチレン性不飽和二重結合を２個以上有する化合物；さらに少なくとも二つの水酸基を有するポリオール化合物と、やや過剰の少なくとも二つのイソシアネート基を有するポリイソシアネート化合物とを反応させた反応生成物に、少なくとも一つの水酸基と少なくとも一つのエチレン性不飽和基を有する化合物を反応させて得られる少なくとも二つのエチレン性不飽和二重結合を有する多官能性ウレタン化合物も、本発明に好適に用いられる化合物として挙げることができる。
【００２９】
これらの重合性モノマーは、単独あるいは二種以上を併用して用いることができ、第１層及び第２層の各々の全固形分の５〜７０質量％、好ましくは１５〜６０質量％の範囲でそれぞれ用いられる。
【００３０】
（光重合開始剤）
本発明で用いられる光重合開始剤としては、芳香族ケトン、米国特許第２３６７６６０号明細書に開示されているビシナルポリケタルドニル化合物、米国特許第２４４８８２８号明細書に記載されているアシロインエーテル化合物、米国特許第２７２２５１２号明細書に記載のα−炭化水素で置換された芳香族アシロイン化合物、米国特許第３０４６１２７号明細書及び同第２９５１７５８号明細書に記載の多核キノン化合物、米国特許第３５４９３６７号明細書に記載のトリアリールイミダゾール二量体とｐ−アミノケトンの組合せ、特公昭５１−４８５１６号公報に記載のベンゾチアゾール化合物とトリハロメチル−ｓ−トリアジン化合物、米国特許第４２３９８５０号明細書に記載されているトリハロメチル−ｓ−トリアジン化合物、米国特許第４２１２９７６号明細書に記載されているトリハロメチルオキサジアゾール化合物等を挙げることができる。特に、芳香族ケトンが好ましい。
【００３１】
上記芳香族ケトンの好ましい例としては、ベンゾフェノン、２−メチルベンゾフエノン、３−メチルベンゾフェノン、４−メチルベンゾフェノン、４−メトキシベンゾフェノン、２−クロロベンゾフェノン、４−クロロベンゾフェノン、４−ブロモベンゾフェノン、２−エトキシベンゾフェノン、２−カルボキシベンゾフェノン、２−エトキシカルボニルベンゾフェノン、ベンゾフェノンテトラカルボン酸又はそのテトラメチルエステル、４−メトキシ−４’−ジメチルアミノベンゾフェノン、４，４’−ジメトキシベンゾフェノン、４−ジメチルアミノベンゾフェノン、４−ジメチルアミノアセトフェノン、アントラキノン、２−ｔｅｒｔ−ブチルアントラキノン、２−メチルアントラキノン、フェナントラキノン、キサントン、チオキサントン、２−クロルチオキサントン、２，４−ジメチルチオキサントン、２，４−ジエチルチオキサントン、フルオレン、アクリドンおよびベンゾイン、ベンゾインエーテル類（例、ベンゾインメチルエーテル、ベンゾインエチルエーテル、ベンゾインプロピルエーテル、ベンゾインイソプロピルエーテル、ベンゾインフェニルエーテル、ベンジルジメチルケタール）、４，４’−ビス（ジアルキルアミノ）ベンゾフェノン類（例、４，４’−ビス（ジメチルアミノ）ベンゾフェノン、４，４’−ビス（ジシクロヘキシルアミノ）ベンゾフェノン、４，４’−ビス（ジエチルアミノ）ベンゾフェノン、４，４’−ビス（ジヒドロキシエチルアミノ）ベンゾフェノン）、２，４−ビス（ジアルキルアミノ）ベンゾフェノン類（例、２，４−ビス（ジエチルアミノ）ベンゾフェノン）を挙げることができる。中でも、感度の観点から、ベンゾフェノン、４−メチルベンゾフェノン、２−エトキシベンゾフェノン、４−メトキシ−４’−ジメチルアミノベンゾフェノン、チオキサントン、２，４−ジメチルチオキサントン、２，４−ジエチルチオキサントン、フルオレノン、アクリドン、４，４’−ビス（ジエチルアミノ）ベンゾフェノン、４，４’−ビス（ジヒドロキシエチルアミノ）ベンゾフェノン）が更に好ましく、特に好ましい例としてベンゾフェノン、４−メチルベンゾフェノン、２−エトキシベンゾフェノン、４，４’−ビス（ジエチルアミノ）ベンゾフェノン、アクリドン、を挙げることができる。
【００３２】
本発明の感光性転写材料の感光性樹脂層における全固形分に対する光重合開始剤の含有量は、０．１〜３０質量％が一般的で、感度の観点から０．５〜２０質量％が好ましく、更に、１〜１８質量％が特に好ましい。０．１質量％未満では感度不足の場合があり、３０質量％を超えて添加しても性能向上への効果が認められないが場合がある。
【００３３】
本発明における感光性樹脂層は、ロフイン二量体を含んでも良い。ロフイン二量体の例としては、２−（２’−クロロフェニル）−４，５−ジフェニルイミダゾール二量体、２−（２’−クロロフェニル）−４，５−ジ（３’−メトキシフェニル）イミダゾール二量体、２−（２’−フルオロフェニル）−４，５−ジフェニルイミダゾール二量体、２−（２’−メトキシフェニル）−４，５−ジフェニルイミダゾール二量体、２−（４’−メトキシフェニル）−４，５−ジフェニルイミダゾール二量体が好ましい。
【００３４】
また、本発明における感光性樹脂層は、例えば、Ｊ．コーサー著「ライトセンシテイブシステムズ」第５章に記載されているような有機硫黄化合物、過酸化物、レドツクス系化合物、アゾ及びジアゾ化合物、光環元性色素、有機ハロゲン化合物などを含んでいても良い。
有機硫黄化合物の例としては、ジーｎ−ブチルジサルファイド、ジベンジルジサルファイド、２−メルカプロベンズチアゾール、２−メルカプトベンズオキサゾール、チオフェノール、エチルトリクロロメタンスルフェネート、２−メルカプトベンズイミダゾールを挙げることができる。
過酸化物の例としては、ジーｔ−ブチルパーオキサイド、過酸化ベンゾイル、メチルエチルケトンパーオキサイドを挙げることができる。
レドツクス系化合物は、過酸化物と還元剤の組み合わせからなるものであり、第一鉄イオンと過硫酸イオン、第二鉄イオンと過酸化物などを挙げることができる。
アゾ及びジアゾ化合物としては、α，α’−アゾビスイリブチロニトリル、２−アゾビス−２−メチルブチロニトリル、ｐ−アミノジフェニルアミンのジアゾニウム類を挙げることができる。
光還元性色素としては、ローズベンガル、エリスロシン、エオシン、アクリフラビン、リポフラビン、チオニンを挙げることができる。
有機ハロゲン化合物の例としては、２−トリクロロメチル−５−フェニル−１，３，４−オキサジアゾール、２−トリクロロメチル−５−（４−クロロフェニル）−１，３，４−オキサジアゾール、２−トリクロロメチル−５−（１−ナフチル）−１，３，４−オキサジアゾール、２−トリクロロメチル−５−（２−ナフチル）−１，３，４−オキサジアゾール、２−トリブロモメチル−５−フェニル−１，３，４−オキサジアゾール、２−トリブロモメチル−５−（２−ナフチル）−１，３，４−オキサジアゾール；２−トリクロロメチル−５−スチリル−１，３，４−オキサジアゾール、２−トリクロロメチル−５−（４−クロルスチリル）−１，３，４−オキサジアゾール、２−トリクロロメチル−５−（４−メトキシスチリル）−１，３，４−オキサジアゾール、２−トリクロロメチル−５−（１−ナフチル）−１，３，４−オキサジアゾール、２−トリクロロメチル−５−（４−ｎ−ブトキシスチリル）−１，３，４−オキサジアゾール、２−トリプロメメチル−５−スチリル−１，３，４−オキサジアゾール；フェニルトリブロモメチルスルホン、ｐ−ニトロフェニルトリブロモメチルスルホン、ｐ−クロルフェニルトリブロモメチルスルホン；２，４，６−トリス（トリクロロメチル）−ｓ−トリアジン、２−フェニル−４，６−ビス（トリクロロメチル）−ｓ−トリアジン、２−（４−メトキシフェニル）−４，６ビス（トリクロロメチル）−ｓ−トリアジン、２−（４−クロロフェニル）−４，６−ビス（トリブロモメチル）−ｓ−トリアジン等を挙げることができる。
【００３５】
更に、本発明に使用してもよい有機ハロゲン化合物の例として、ハロゲン化炭化水素、ハロゲン化アルコール化合物、ハロゲン化カルボニル化合物、ハロゲン化エーテル化合物、ハロゲン化エステル化合物、ハロゲン化アミド化合物を挙げることができる。
ハロゲン化炭化水素の例としては、四臭化炭素、ヨードホルム、１，２−ジブロモエタン、１，１，２，２−テトラブロモエタン、１，１−ビス（ｐ−クロロフェニル）−２，２，２−トリクロロエタン、１，２−ジブロモ−１，１，２−トリクロロエタン、１，２，３−トリブロモプロバン、１−ブロモ−４−クロロブタン、１，２，３，４−テトラブロモブタン、テトラクロロシクロプロペン、ヘキサクロロシクロペンタジエン、ジブロモシキロヘキサンなどを挙げることができる。
ハロゲン化アルコール化合物の例としては、２，２，２−トリクロロエタノール、トリブロモエタノール、１，３−ジクロロ−２−プロパノール、１，１，１−トリクロロ−２−プロパノール、ジ（ヨードヘキサメチレン）アミノイソプロパノール、トリブロモ−ｔｅｒｔ−ブチルアルコール、２，２，３−トリクロロブタン−１，４−ジオールなどを挙げることができる。
ハロゲン化カルボニル化合物の例としては、１，１−ジクロロアセトン、１，３−ジクロロアセトン、ヘキサクロロアセトン、ヘキサブロモアセトン、１，１，３，３−テトラクロロアセトン、１，１，１−トリクロロアセトン、３，４−ジブロモ−２−ブタノン、１，４−ジクロロ−２−ブタノン−ジブロモシクロヘキサノンなどを挙げることができる。
ハロゲン化エーテル化合物の例としては、２−ブロモエチルメチルエーテル、２−ブロモエチルエチルエーテル、ジ（２−ブロモエチル）エーテル、１，２−ジクロロエチルエチルエーテルなどを挙げることができる。
ハロゲン化エステル化合物の例としては、ハロゲン化カルボン酸のエステル、カルボン酸のハロゲン化エステル、またはハロゲン化カルボン酸のハロゲン化エステルを挙げることができ、これらの例として、酢酸ブロモエチル、トリクロロ酢酸エチル、トリクロロ酢酸トリクロロエチル、２，３−ジブロモプロピルアクリレートのホモポリマー及び共重合体、ジブロモプロピオン酸トリクロロエチル、α，β−ジグロロアクリル酸エチルなどを挙げることができる。
ハロゲン化アミド化合物の例としては、クロロアセトアミド、ブロモアセトアミド、ジクロロアセトアミド、トリクロロアセトアミド、トリブロモアセトアミド、トリクロロエチルトリクロロアセトアミド、２−ブロモイソプロピオンアミド、２，２，２−トリクロロプロピオンアミド、Ｎ−クロロスクシンイミド、Ｎ−ブロモスクシンイミドなどを挙げることができる。
有機ハロゲン化合物のうちでは同一炭素原子に結合した二個以上のハロゲン原子を持つハロゲン化物が好ましく、特に好ましくは一個の炭素原子に三個のハロゲン原子を持つハロゲン化物である。有機ハロゲン化合物は単独で使用してもよく、二種以上併用してもよい。これらのうち特に好ましい有機ハロゲン化合物は、トリブロモメチルフェニルスルホン、２，４−ビス（トリクロロメチル）６−フェニルトリアゾールである。
本発明に用いられる有機ハロゲン化合物の量は感光性樹脂層の全固形分に対し、０．００１〜５質量％の範囲が一般的で、０．００５〜１質量％が好ましい。
【００３６】
本発明の感光性樹脂層には、更に熱重合禁止剤を加えることが好ましい。熱重合禁止剤の例としては、例えばｐ−メトキシフエノール、ハイドロキノン、アルキルまたはアリール置換ハイドロキノン、ｔ−ブチルカテコール、ピロガロール、塩化第一銅、クロラニール、ナフチルアミン、β−ナフトール、２，６−ジ−ｔ−ブチル−ｐ−クレゾール、ピリジン、ニトロベンゼン、ジニトロベンゼン、ｐ−トリイジン、メチレンブルー、有機銅、サリチル酸メチル、フェノチアジンなど挙げることができる。これらの熱重合禁止剤は重合性モノマーに対して０．００１〜５質量％の範囲で含有されているのが好ましい。中でも、光重合への影響の観点より、ｐ−メトキシフエノール、ハイドロキノン、フェノチアジンが更に好ましい。０．００１質量％未満の場合は、熱重合禁止効果が認められなく、５質量％を超えると、光重合感度が低下する場合がある。
【００３７】
本発明において、膜物性（可撓性）をコントロールするために、可塑剤を添加してもよく、その例としては、ジメチルフタレート、ジブチルフタレート、ジイソブチルフタレート、ジオクチルフタレート、オクチルカプリールフタレート、ジシクロヘキシルフタレート、ジトリデシルフタレート、ブチルベンジルフタレート、ジイソデシルフタレート、ジアリールフタレートなどのフタル酸エステル類；ジメチルグリコースフタレート、エチルフタリールエチルグリコレート、メチルフタリールエチルグリコレート、ブチルフタリールブチルグリコレート、トリエチレングリコールジカブリル酸エステルなどのグリコールエステル類；トリクレジオールフォスフェート、トリフェニルフォスフエートなどの燐酸エステル類；ジイソブチルアジペート、ジオクチルアジベート、ジメチルセパケート、ジブチルセパケート、ジオクチルセパケート、ジブチルマレートなどの脂肪族二塩基エステル類；ベンゼンスルホンアミド、ｐ−トルエンスルホンアミド、Ｎ−ｎ−ブチルアセトアミドなどのアミド類；クエン酸トリエチル、グリセリントリアセチルエステル、ラウリル酸ブチルなどを挙げることができる。フタル酸エステル類、アミド類、グリコールエステル類が好ましく、中でも、フタル酸エステル類、アミド類が更に好ましい。
【００３８】
本発明の感光性樹脂層はロイコ色素を含むことができる。ロイコ色素の例としては、トリス（ｐ−ジメチルアミノフェニル）メタン（ロイコクリスタルバイオレツト）、トリス（ｐ−ジエチルアミノフェニル）メタン、トリス（ｐ−ジメチルアミノ−ｏ−メチルフェニル）メタン、トリス（ｐ−ジエチルアミノ−ｏ−メチルフェニル）メタン、ビス（ｐ−ジブチルアミノフェニル）−〔ｐ−（２−シアノエチル）メチルアミノフェニル〕メタン、ビス（ｐ−ジメチルアミノフェニル）−２−キノリルメタン、トリス（ｐ−ジプロピルアミノフェニル）メタン等のアミノトリアリールメタン類；３，６−ビス（ジメチルアミノ）−９−フェニルキサンチン、３−アミノ−６−ジメチルアミノ−２−メチル−９−（ｏ−クロロフェニル）キサンチン等のアミノキサンチン類；３，６−ビス（ジエチルアミノ）−９−（ｏ−エトキシカルボニルフェニル）チオキサンテン、３，６−ビス（ジメチルアミノ）チオキサンテン等のアミノチオキサンテン類；３，６−ビス（ジエチルアミノ）−９，１０−ジヒドロ−９−フェニルアクリジン、３，６−ビス（ベンジルアミノ）−９，１０−ジビドロ−９−メチルアクリジン等のアミノ−９，１０−ジヒドロアクリジン類；３，７−ビス（ジエチルアミノ）フェノキサジン等のアミノフェノキサジン類；３，７−ビス（エチルアミノ）フェノチアゾン等のアミノフェノチアジン類；３，７−ビス（ジエチルアミノ）−５−ヘキシル−５，１０−ジヒドロフェナジン等のアミノジヒドロフェナジン類；ビス（ｐ−ジメチルアミノフェニル）アニリノメタン等のアミノフェニルメタン類；４−アミノ−４’−ジメチルアミノジフェニルアミン、４−アミノ−α、β−ジシアノヒドロケイ皮酸メチルエステル等のアミノヒドロケイ皮酸類；１−（２−ナフチル）−２−フェニルヒドラジン等のヒドラジン類；１，４−ビス（エチルアミノ）−２，３−ジヒドロアントラキノン類のアミノ−２，３−ジヒドロアントラキノン類；Ｎ，Ｎ−ジエチル−ｐ−フェネチルアニリン等のフェネチルアニリン類；１０−アセチル−３，７−ビス（ジメチルアミノ）フェノチアジン等の塩基性ＮＨを含むロイコ色素のアシル誘導体；トリス（４−ジエチルアミノ−ｏ−トリル）エトキシカルボニルメンタン等の酸化しうる水素をもつていないが、発色化合物に酸化しうるロイコ様化合物；ロイコインジゴイド色素；米国特許３，０４２，５１５号及び同第３，０４２，５１７号に記載されているような発色形に酸化しうるような有機アミン類（例、４，４’−エチレンジアミン、ジフェニルアミン、Ｎ，Ｎ−ジメチルアニリン、４，４’−メチレンジアミントリフェニルアミン、Ｎ−ビニルカルバゾール）を挙げることができる。
上記ロイコ色素の量は、第１層及び第２層の各々の全固形分当たり、各々０．０１〜１０質量％の範囲が好ましく、中でも、光感度の低下と視認性の観点より、各々０．０５〜５質量％の範囲が好ましい。
【００３９】
本発明の感光性樹脂層には、樹脂層を着色させたり、保存安定性を付与したりする目的に染料を用いることができる。好適な染料の例としては、ブリリアントグリーン硫酸塩、エオシン、エチルバイオレット、エリスロシンＢ、メチルグリーン、クリスタルバイオレット、ベイシックフクシン、フェノールフタレイン、１，３−ジフェニルトリアジン、アリザリンレッドＳ、チモールフタレイン、メチルバイオレット２Ｂ、キナルジンレッド、ローズベンガル、メタニル−イエロー、チモールスルホフタレイン、キシレノールブルー、メチルオレンジ、オレンジＩＶ、ジフェニルチロカルバゾン、２，７−ジクロロフルオレセイン、パラメチルレッド、コンゴーレッド、ベンゾプルプリン４Ｂ、α−ナフチル−レッド、ナイルブルーＡ、フェナセタリン、メチルバイオレット、マラカイトグリーンシュウ酸塩、パラフクシン、オイルブルー＃６０３（オリエント化学工業（株）製）、ローダミンＢ、ロータミン６Ｇなどを挙げることができる。好ましい染料としては、マラカイトグリーンシュウ酸塩、エチルバイオレット、クリスタルバイオレット、メチルバイオレット、ローズベンガル、パラフクシンであり、中でも、視認性、溶解性、光感度の観点から、マラカイトグリーンシュウ酸塩、エチルバイオレット、クリスタルバイオレット、メチルバイオレットが更に好ましい。
【００４０】
本発明には、密着性を向上させるために、公知のいわゆる密着促進剤を用いることができる。例えば、ベンズイミダゾール、ベンズオキサゾール、ベンズチアゾール、２−メルカプトベンズイミダゾール、２−メルカプトベンズオキサノール、２−メルカプトベンズチアゾール、３−モルホリノメチル−１−フェニル−トリアゾール−２−チオン、３−モルホリノメチル−５−フェニル−オキサジアゾール−２−チオン、５−アミノ−３−モルホリノメチル−チアジアゾール−２−チオン、２−メルカプト−５−メチルチオーチアジアゾールなどを挙げることができる。
【００４１】
本発明の感光性転写材料は、仮支持体上に前記本発明の第１層及び第２層の感光性樹脂層塗液を順次塗布して感光性樹脂層を形成してなるものである。本発明の感光性転写材料は、例えば、上記本発明に係る前記バインダー、重合モノマー、光重合性開始剤を少なくとも含有する感光性樹脂層塗液を仮支持体上に塗布し、乾燥して感光性樹脂層を形成することにより得ることができる。
【００４２】
第１層用の塗布液の溶剤としては、例えばメタノール、エタノール、ｎ−プロバノール、イソプロパノール、ｎ−ブタノール、ｓｅｃ−ブタノール、ｎ−ヘキサノール等のアルコール類；アセトン、メチルエチルケトン、メチルイソブチルケトン、シクロゲキサノン、ジイソブチルケトンなどのケトン類；酢酸エチル、酢酸ブチル、酢酸−ｎ−アミル、硫酸メチル、プロピオン酸エチル、フタル酸ジメチル、安息化酸エチルなどのエステル類；トルエン、キシレン、ベンゼン、エチルベンゼンなどの芳香族炭化水素類；四塩化炭素、トリクロロエチレン、クロロホルム、１，１，１−トリクロロエタン、塩化メチレン、モノクロロベンゼンなどのハロゲン化炭化水素類；テトラヒドロフラン、ジエチルエーテル、エチレングリコールモノメチルエーテル、エチレングリコールモノエチルエーテル、１−メトキシ−２−プロパノールなどのエーテル類；ジメチルホルムアミド、ジメチルスルホオキサイドなどを挙げることができる。
【００４３】
また、第２層用の塗布液の溶剤としては、前記第１層用の塗布液が使用可能であるが、前述の第１層と同様に、塗布において第１層と第２層との層混合を避けるために塗布溶剤種を変更することが好ましい。特に、第１層に影響を及ぼさない溶媒種を第２層の溶媒として使用することが好ましい。例えば、第１層と第２層との好ましい組み合わせ（例えば、第１層溶媒―第２層溶媒）としては、ケトン系−アルコール系、ケトン系−水系、アルコール系−水系から適宜選択する。
【００４４】
また、前記第１の感光性樹脂層の厚さは、５〜５０μｍの範囲が一般的であり、１０〜３０μｍの範囲が好ましく、中でも現像性、エッジフージョンの観点から１２〜２５μｍの範囲がさらに好ましい。５μｍ未満であると、十分な膜強度を得る事が困難であり、５０μｍを超えると、現像性不良、エッジフージョン悪化となる場合がある。
【００４５】
また、前記第２の感光性樹脂層の厚さは、０．１〜２０μｍの範囲が一般的であり、０．５〜１０μｍの範囲が好ましく、中でも基板への追従性、密着性、エッジフュージョンの観点から、１〜８μｍの範囲がさらに好ましい。１μｍ未満であると、基板への凹凸追従性低下し、密着不良の場合があり、８μｍを超えると、エッジフュージョン悪化となる場合がある。
【００４６】
前記仮支持体として用いられるものは、光の透過性が良好であることが好ましい。また表面の平滑性が良好であることが望ましい。支持体の例としては、ポリエチレンテレフタレート、ポリエチレンナフタレート、ポリプロピレン、ポリエチレン、三酢酸セルロース、二酢酸セルロース、ポリ（メタ）アクリル酸アルキルエステル、ポリ（メタ）アクリル酸エステル共重合体、ポリ塩化ビニル、ポリビニルアルコール、ポリカーボネート、ポリスチレン、セロファン、ポリ塩化ビニリデン共重合体、ポリアミド、ポリイミド、塩化ビニル・酢酸ビニル共重合体、ポリテトラフロロエチレン、ポリトリフロロエチレン等の各種のプラスチックフィルムを挙げることができる。更に、これらの二種以上からなる複合材料も使用することができる。上記の中で、透明性、可撓性の観点から、ポリエチレンテレフタレートが特に好ましい。
支持体の厚さは、５〜１５０μｍが一般的であるが、解像力の観点から、１０〜５０μｍが好ましく、更に、１２〜３０μｍが好ましい。
【００４７】
本発明の感光性転写材料は、仮支持体上に形成された第２の感光性樹脂層の上に、更に保護フィルムを設けることもできる。上記保護フィルムの例としては、前記仮支持体に使用されるもの及び、紙、ポリエチレン、ポリプロピレンなどがラミネートされた紙などを挙げることができる。ポリエチレン、ポリエチレンテレフタレート、ポリプロピレン、セロファン、ポリエチレンナフタレートが好ましく、中でも、密着性、表面凹凸の観点からポリエチレン、ポリエチレンテレフタレート、ポリプロピレンが好ましく、特に、ポリエチレン、ポリプロピレンが好ましい。
保護フィルムの厚さは、５〜１００μｍが一般的であり、１０〜５０μｍが好ましく、中でも、可撓性、カールの観点から、特に、１２〜４０μｍが好ましい。
その際、第１の感光性樹脂層と仮支持体の接着力Ａと第２の感光性樹脂層と保護フィルムの接着力Ｂとが、Ａ＞Ｂの関係になるようにすることが好ましい。仮支持体／保護フィルムの組み合わせの例としては、ポリエチレンテレフタレート／ポリプロピレン、ポリエチレンテレフタレート／ポリエチレン、ポリ塩化ビニル／セロフアン、ポリイミド／ポリプロビレンなどを挙げることができる。上記のように仮支持体と保護フィルムを相互に異種のものから選ぶ方法のほかに、仮支持体及び保護フィルムの少なくとも一方を表面処理することにより、前記のような接着力の関係を満たすことができる。仮支持体の表面処理は第１の感光性樹脂層との接着力を高めるために施されるのが一般的であり、例えば、下塗層の塗設、コロナ放電処理、火炎処理、紫外線照射処理、高周波照射処理、グロー放電照射処理、活性プラズマ照射処理、レーザー光線照射処理などを挙げることができる。また、仮支持体と保護フィルムとの静摩擦係数も重要である。
【００４８】
また、保護フィルムを表面処理しても良い。表面処理は、第２の感光性樹脂層との接着性を低下させるために行なわれる。例えば、保護フィルムの表面に、ポリオルガノシロキサン、弗素化ポリオレフィン、ポリフルオロエチレン、ポリビニルアルコール等の下塗層を設ける。下塗層の形成は、上記ポリマーの塗布液を保護フィルムの表面に塗布後、３０〜１５０℃（特に５０〜１２０℃）で１〜３０分間乾燥することにより一般に行なわれる。
【００４９】
上記本発明の感光性転写材料を、プリント配線基板（金属配線基板）、平版印刷版、樹脂凸版の作製に使用する場合、感光性転写材料が保護フィルムを有する場合は保護フィルムを剥がした後、感光性転写材料の第２の感光性樹脂層側を基板表面にヒートロールラミネーターを用いて、気泡の入らないように加圧して積層して行なわれる。基板としては、その使用目的に従い種々のものを使用することができる。感光性転写材料の例としては、第２の感光性樹脂層との接着力が異なり、仮支持体に用いたものと違うプラスチックフィルム、紙、木材板、金属板、ガラス板等を挙げることができる。特に、感光性転写材料をプリント配線基板の作製に使用する場合は、基板として、銅、アルミニウム、銀等の金属の薄層をプラスチック板；プラスチック板を貫通する穴（即ちスルーホール）の内壁表面に貼り合わせた、あるいはメッキで付着させたプリント配線基板；または薄いプラスチックフィルム上に金属の薄層が蒸着又はメッキで設けられた基板等を使用することができる。また、感光性転写材料を印刷版の作製に用いる場合は、アルミニウム板、アルミニウム層を設けたプラスチックフィルム等が用いられる。このアルミニウム板の表面は、シリケート処理、陽極酸化処理等が施されていることが好ましい。また、表面をバフ処理、化学的ソフトエッチング処理を行っても良い。
【００５０】
本発明における感光性転写材料の感光性樹脂層の上記基板への積層は、室温（１５〜３０℃）あるいは加熱下（３０〜１８０℃）で、加圧して行なうことができ、特に、８０〜１４０℃の加熱下で行なうことが好ましい。基板上に第２の感光性樹脂層、第１の感光性樹脂層及び仮支持体の順で積層される。次に、仮支持体を通して或いは剥がして第１の感光性樹脂層に、ネガ等のフォトマスクを介して紫外線等により露光される。上記露光に使用される光源としては、仮支持体を透過し且つ用いられている光重合開始剤に対して活性な電磁波、波長が３１０〜７００ｎｍ（好ましくは３５０〜５００ｎｍ）の範囲の紫外〜可視光線を発する光源が用いられる。例えば、（超）高圧水銀灯、キセノン灯、カーボンアーク灯、ハロゲンランプ、複写用の蛍光管等の公知の光源を使用することができる。この他に、レーザ光線、電子線、Ｘ線等を用いて露光しても良い。
【００５１】
前記露光後、仮支持体がある場合は仮支持体を剥離した後に、アルカリ水溶液（例えば、１％炭酸ナトリウム水溶液）をスプレーして現像し、未露光部を溶出して基板上に光硬化した配線パターンを有するエッチングレジスト画像を形成した。現像液としては、前記アルカリ水溶液の他に、前記以外のアルカリ水溶液、有機溶剤を含有するアルカリ水溶液、有機溶剤を挙げることができる。
【００５２】
上記エッチングレジスト画像形成後、必要に応じて下記の処理を行なう。金属配線基板（プリント配線基板）を作製する場合は、塩化銅水溶液、塩化第二鉄水溶液などの公知のエッチング液を用いて表面に露出した金属を除去することができる。あるいは、露出した金属上に、ピロリン酸銅、硫酸銅などの公知のメッキ液を用いてメッキを施しても良い。
【００５３】
勿論、基板表面に前記感光性樹脂塗布液をスピナー、ホイラー等を用いて塗布して感光性樹脂層を形成しても良い。
【００５４】
本発明の感光性転写材料は、上記金属配線基板（プリント配線基板）に好適に利用できる他、平版印刷版、樹脂凸版の製造、レリーフ型の作製、光学複製、写真作製等、広範囲に利用することができる。
【実施例】
【００５５】
以下、本発明を実施例に基づいて更に詳細に説明するが、本発明はこれらに限定されるものではない。尚、実施例中の「部」及び「％」は、特に断らない限り「質量部」及び「質量％」を表し、「平均分子量」及び「重合度」は、「質量平均分子量」及び「質量平均重合度」を表す。
【００５６】
（実施例１）
（感光性転写材料の作製）
２０μｍ厚のポリエチレンテレフタレートフィルムの仮支持体上に、下記の感光性樹脂層塗液１を塗布し、乾燥し、１５μｍ厚のフォトレジスト層１を形成した。
【００５７】
感光性樹脂層塗液１処方：
━━━━━━━━━━━━━━━━━━━━━━━━━━━━━━━━━━━━━━━━
・  下記の表１に示された共重合体モノマーの共重合により生成した
共重合体                                                          １５部
・  ポリプロピレングリコールジアクリレート（平均分子量＝８２２）６．５部
・  テトラエチレングリコールジメタクリレート                    １．５部
・  ｐ−トルエンスルホンアミド                                  ０．５部
・  ４，４’−ビス（Ｎ，Ｎ−ジエチルアミノ）ベンゾフェノン    ０．０４部
・  ベンゾフェノン                                              １．０部
・  マラカイトグリーン蓚酸塩                                  ０．０２部
・  ３−モルホリノメチル−１−フェニルトリアゾール−２−チオン
０．０１部
・  ロイコクリスタルバイオレット                                ０．２部
・  トリブロモメチルフェニルスルホン                            ０．１部
・  メチルエチルケトン                                            ３０部
━━━━━━━━━━━━━━━━━━━━━━━━━━━━━━━━━━━━━━━━
【００５８】
次に、下記感光性樹脂層塗液２を重層塗布し、乾燥し５μｍ厚のフォトレジスト層２を形成した。
【００５９】
感光性樹脂層塗液２処方：
━━━━━━━━━━━━━━━━━━━━━━━━━━━━━━━━━━━━━━━━
・  下記の表１に示された共重合体モノマーの共重合により生成した
共重合体                                                          １５部
・  ポリプロピレングリコールジアクリレート（平均分子量＝８２２）６．５部
・  テトラエチレングリコールジメタクリレート                    １．５部
・  ｐ−トルエンスルホンアミド                                  ０．５部
・  ４，４’−ビス（Ｎ，Ｎ−ジエチルアミノ）ベンゾフェノン    ０．０４部
・  ベンゾフェノン                                              １．０部
・  マラカイトグリーン蓚酸塩                                  ０．０２部
・  ３−モルホリノメチル−１−フェニルトリアゾール−２チオン  ０．０１部
・  ロイコクリスタルバイオレット                                ０．２部
・  トリブロモメチルフェニルスルホン                            ０．１部
・  イソプロパノール                                              ３０部
━━━━━━━━━━━━━━━━━━━━━━━━━━━━━━━━━━━━━━━━
最後に、前記フォトレジスト層上に２０μｍ厚のポリエチレンフィルム材料を積層し、感光性転写材料（ドライフィルムフォトレジスト）を作製した。
【００６０】
（プリント配線基板の形成）
この感光性転写材料を用いて、以下の方法でガラスエポキシ樹脂銅張り積層板上に銅のプリント配線基板を形成した。
銅表面を整面した３ｍｍのスルーホールを有する１．１ｍｍ厚の銅張り積層板（ナショナルプリント配線板用銅張り積層板Ｒ−１７０１、松下電工（株）製）上に、前記ドライフィルムフォトレジスト材料のポリエチレンフィルムを剥離した後、感光性転写材料を銅表面と感光性樹脂層第２層が接着するように、ヒートロールラミネーター（  ＭＯＤＥＬ８Ｂ−７２０−ＰＨ、大成ラミネーター（株）製）を用いて、基板温度７０℃、積層温度１０５℃、積層圧力３ｋｇ／ｃｍ2、積層の搬送速度１．２ｍ／分の条件で、該フォトレジスト層を密着しつつ、気泡の入らないようにラミネートした。積層後、室温（２３℃、５５％ＲＨ）で１０分間放置した。
次に、プリンターＨＭＷ５３２Ｄ（オーク社製）を用い、所望のプリント基板の回路パターンを有するフォトマスク（ネガ原稿、ライン／スペース＝１２５μｍ／２５０μｍ）を介して、感光性転写材料上に超高圧水銀灯で、５０ｍｊ／ｃｍ2の照射エネルギーで紫外線露光した。続いて、表面の仮支持体のポリエチレンテレフタレートフィルムを剥離し、除去した。露光後、室温で１０分間放置し、感光性転写材料の感光性樹脂層第１層側の表面に１％炭酸ナトリウム水溶液を３０℃にて、スプレー圧を１．０ｋｇ／ｃｍ2で３０秒間スプレーし、不要部の非露光部を除去し現像した。これにより、銅張り積層板上に配線パターンを有するエッチングレジストを形成した。極めて高解像力で、剥がれなどの欠陥のない配線パターンのレジスト像が得られ、スルーホール上でのレジスト膜破れも無かった。
【００６１】
その後、塩化第二鉄エッチャントをスプレーすることにより、前記エッチングレジストにより覆われていない銅部分を溶解した後、残留するエッチングレジストのみを、４５℃、３％水酸化ナトリウム水溶液をスプレーすることにより除去し、ガラスエポキシ樹脂銅張り積層板上に高解像力、高精度の銅のプリント配線基板を形成した。
【００６２】
本発明における感光性転写材料の変形・膜破れ及び密着性について、以下のように評価した。
１．変形・膜破れ評価
実施例１で得られた銅張り積層板上に配線パターンを有するエッチングレジストについて、顕微鏡で観察して、変形・膜破れを評価した。評価結果は表２に記載した。
＜評価基準＞
◎  スルーホール上の感光性樹脂層の変形、膜破れも全くなく極めて良好。
○  スルーホール上の感光性樹脂層の僅かな変形あるが、膜破れもなく良好。
△  スルーホール上の感光性樹脂層の少し変形あるが、膜破れはなく普通。
×  スルーホール上の感光性樹脂層の多く変形がみられ、膜破れも僅かにみられ、悪い。
××  スルーホール上の感光性樹脂層の極めて多く変形がみられ、膜破れも非常に多く、極めて悪い。
【００６３】
２．密着性評価
実施例１で得られた銅張り積層板上に配線パターンを有するエッチングレジストについて、顕微鏡にて観察して、密着性評価した。
＜評価基準＞
◎  レジスト像に剥がれ等が全くなく、極めて良好。
○  レジスト像に僅かに剥がれ等が見られるが、良好。
△  レジスト像に少し剥がれ等が見られるが、実用レベルである。普通。
×  レジスト像に剥がれ等が多く見られ、悪い。
××  レジスト像に剥がれ等が極めて多く見られ、極めて悪い。
【００６４】
（実施例２）
実施例１の感光性樹脂層塗液１及び２の処方において、下記表１の重合体に変更した以外は、実施例１と同様にして感光性転写材料を作製し、同様に評価した。
【００６５】
（実施例３）
実施例１の感光性樹脂層塗液１及び２の処方において、下記表１のように変更した以外は、実施例１と同様にして感光性転写材料を作製し、同様に評価した。
【００６６】
（比較例１）
実施例１の感光性樹脂層塗液１及び２の処方において、下記表１のように変更した以外は、実施例１と同様にして感光性転写材料を作製し、同様に評価した。
【００６７】
（比較例２）
実施例１の感光性樹脂層塗液１及び２の処方において、下記表１のように変更した以外は、実施例１と同様にして感光性転写材料を作製し、同様に評価した。前記各実施例及び比較例の評価結果を下記の表２に示す。
【００６８】
【表１】
2005221857.tif 000002
【００６９】
【表２】
2005221857.tif 000003
【００７０】
上記表２の結果から明らかな通り、実施例において、密着性と膜破れが良好であることが分かった。一方、比較例においては、密着性と膜破れが良くなかった。